본 실시 예 는 100 % 폴리아 렌 아졸 펄프 를 예시 한다 . 아크릴 섬유 가 아닌 , 절단 길이 가 12 . 7 mm 인 1 . 7 dtex PBO 섬유 ( 토 요보 캄파 니사 ( Toyobo Co . , Ltd . , 일본 오사카 키타 쿠 2 - 2 - 8 도지마 - 하마 소재 ) 의 자일 론 부 ( Zylon Department ) 에 의해 판매 됨 ) 68 . 1 g 을 사용 하 는 것 을 제외 하 고는 , 비 교예 A 와 동일 한 절차 를 사용 하 여 100 % PBO 펄프 를 제조 하 였 다 . 제조 된 그대로 의 100 % PBO 정련 된 물질 의 성질 을 표 1 에 나타내 었 고 , 도 4 는 정련 후 PBO 섬유 의 피브릴 화 를 나타내 는 펄프 의 디지털 광학 현미경 사진 이 다 . 이후 , ( 비교 예 A 에 기재 된 바 와 같이 ) PBO 정련 된 물질 로부터 종이 를 제조 하 고 , 제조 된 그대로 의 종이 의 성질 을 표 2 에 나타내 었 다 .